(57)【要約】  本発明は、光源を備えた光照射具と、フォトクロミック化合物を含む玩具本体とからなる光変色性玩具であって、前記光源はピーク波長が４００ｎｍ〜４９５ｎｍの範囲にあり、前記フォトクロミック化合物は、４００ｎｍ未満における最大吸光度を示す波長から波長４００ｎｍまでの範囲における吸光度積算値（ｘ）と、４００ｎｍから７００ｎｍまでの波長範囲における吸光度積算値（ｙ）が下記式（１）を満たす光変色性玩具に関する。  ｙ／ｘ≧０．０２  （１）
2013008936.tif 000002
【特許請求の範囲】
【請求項１】
光源を備えた光照射具と、
フォトクロミック化合物を含む玩具本体とからなる光変色性玩具であって、
前記光源はピーク波長が４００ｎｍ〜４９５ｎｍの範囲にあり、
前記フォトクロミック化合物は、４００ｎｍ未満における最大吸光度を示す波長から波長４００ｎｍまでの範囲における吸光度積算値（ｘ）と、４００ｎｍから７００ｎｍまでの波長範囲における吸光度積算値（ｙ）が下記式（１）を満たす。
ｙ／ｘ≧０．０２  （１）
【請求項２】
前記玩具本体は、基材とフォトクロミック層を有してなり、該フォトクロミック層中に前記フォトクロミック化合物を含有してなる、請求項１に記載の光変色性玩具。
【請求項３】
前記光源がＬＥＤである請求項１又は２に記載の光変色性玩具。
【請求項４】
前記光源表面に紫外線吸収層をさらに有してなる請求項１乃至３のいずれか一項に記載の光変色性玩具。
【請求項５】
前記玩具本体は、フォトクロミックマイクロカプセルを含んでなり、該フォトクロミックマイクロカプセルは前記フォトクロミック化合物と紫外線吸収剤とを内包してなる、請求項１乃至４のいずれか一項に記載の光変色性玩具。
【請求項６】
前記フォトクロミック化合物と紫外線吸収剤の質量比が１：０．０１〜１：１００である請求項５に記載の光変色性玩具。
【請求項７】
前記玩具本体上に波長４００ｎｍ以下の光を吸収する光吸収層をさらに設けてなる請求項１乃至６のいずれか一項に記載の光変色性玩具。
【請求項８】
前記光吸収層は、波長３９０ｎｍにおける透過率が５％未満である請求項７に記載の光変色性玩具。
【請求項９】
前記光照射具が太陽電池をさらに備えてなる請求項１乃至８のいずれか一項に記載の光変色性玩具。
【請求項１０】
前記光照射具が蓄電地をさらに備えてなる請求項１乃至９のいずれか一項に記載の光変色性玩具。
【請求項１１】
前記玩具本体はさらに電源を備えてなり、前記電源と前記光源が有線により接続されてなる請求項１乃至８のいずれか一項に記載の光変色性玩具。
【請求項１２】
光遮蔽性を有するステンシル又は波長４００〜４９５ｎｍの範囲の光を吸収する層を設けたステンシルをさらに備えてなる請求項１乃至１１のいずれか一項に記載の光変色性玩具。
【請求項１３】
前記フォトクロミック層中に蓄光材料或いは蛍光材料をさらに含んでなる、又は、フォトクロミック層の下層に蓄光材料或いは蛍光材料を含む層をさらに設けてなる請求項２乃至１２のいずれか一項に記載の光変色性玩具。
【発明の詳細な説明】
【技術分野】
【０００１】
本発明は光変色性玩具に関する。更に詳細には光照射具と、フォトクロミック化合物を用いた玩具本体とからなる光変色性玩具セットに関する。
【背景技術】
【０００２】
従来、フォトクロミック化合物を用いた玩具を変色させる変色装置としては、光変色性玩具に紫外線を照射する武器形態の光変色装置；容器内に紫外線発光ダイオードをセットし、容器上に載置した光変色性玩具を変色させるディスプレイ形態の光変色装置（例えば、特許文献１参照）；容器内に紫外線発光ダイオードをセットし、容器内に光変色性玩具を収容して変色させる光変色装置（例えば、特許文献２参照）；紫外線を移動させながら光変色性玩具に照射して変色させる変色装置（例えば、特許文献３参照）；及び光変色性筆記板に筆跡を形成することのできる、紫外線を照射する筆記具形態の光変色装置（例えば、特許文献４参照）が開示されている。
前記光変色装置は、太陽光を照射することなく光変色性玩具を変色させることができるため、天候、時間、使用場所に左右されず変色を可能とした装置である。しかしながら、前記光変色装置はフォトクロミック化合物を変色させるために紫外線を含む光を照射する光源を用いているため、人体への影響が懸念される。
【先行技術文献】
【特許文献】
【０００３】
【特許文献１】日本国特開２００４−１６７２１５号公報
【特許文献２】日本国特開２００７−８９８２３号公報
【特許文献３】日本国特開２００９−１７２０２１号公報
【特許文献４】米国特許第７５４７１０９号明細書
【発明の概要】
【発明が解決しようとする課題】
【０００４】
本発明は、天候、時間、使用場所に左右されず光変色が可能であると共に、光変色装置はフォトクロミック化合物を変色させるために青色光を照射する光源を用いているため、人体への影響が少なく、安全性の高い、光変色装置を有する光変色性玩具を提供しようとするものである。
【課題を解決するための手段】
【０００５】
本発明は、
光源を備えた光照射具と、
フォトクロミック化合物を含む玩具本体とからなる光変色性玩具であって、
前記光源はピーク波長が４００ｎｍ〜４９５ｎｍの範囲にあり、
前記フォトクロミック化合物は、４００ｎｍ未満における最大吸光度を示す波長から波長４００ｎｍまでの範囲における吸光度積算値（ｘ）と、４００ｎｍから７００ｎｍまでの波長範囲における吸光度積算値（ｙ）が下記式（１）を満たす光変色性玩具に関する。
ｙ／ｘ≧０．０２  （１）
また、前記玩具本体は基材とフォトクロミック層を有してなり、該フォトクロミック層中に前記フォトクロミック化合物を含有してなることが好ましい。
更には、前記光源がＬＥＤであること、前記光源表面に紫外線吸収層をさらに有してなることが好ましい。
また、前記玩具本体はフォトクロミックマイクロカプセルを含んでなり、該フォトクロミックマイクロカプセルは前記フォトクロミック化合物と紫外線吸収剤とを内包してなることが好ましい。なお、前記フォトクロミック化合物と紫外線吸収剤の質量比が１：０．０１〜１：１００であることが好ましい。
また、前記玩具本体上に波長４００ｎｍ以下の光を吸収する光吸収層をさらに設けてなることが好ましい。なお、前記光吸収層は、波長３９０ｎｍにおける透過率が５％未満であることが好ましい
また、光照射具が太陽電池をさらに備えてなること、前記光照射具が蓄電地をさらに備えてなること、前記玩具本体が電源をさらに備えてなり、前記電源と前記光源が有線により接続されてなること、光遮蔽性を有するステンシル又は波長４００〜４９５ｎｍの範囲の光を吸収する層を設けたステンシルをさらに備えてなること、前記フォトクロミック層中に蓄光材料或いは蛍光材料をさらに含んでなる、又は、フォトクロミック層の下層に蓄光材料或いは蛍光材料を含む層をさらに設けてなることが好ましい。
【発明の効果】
【０００６】
本発明は、天候、時間、使用場所に左右されることなく光変色を可能とすると共に、光変色装置はフォトクロミック化合物を変色させるために青色光を照射する光源を用いているため、安全性の高い、光変色装置を有する光変色性玩具を提供できる。
【図面の簡単な説明】
【０００７】
【図１】図１はフォトクロミック化合物の波長と吸光度の関係を示すグラフである。
【図２】図２は本発明光変色性玩具の一実施例の説明図である。
【発明を実施するための形態】
【０００８】
本発明の光変色性玩具は、光源を備えた光照射具と、フォトクロミック化合物を含む玩具本体とからなる。
前記光照射具に設けられる光源はピーク発光波長が４００〜４９５ｎｍの範囲にあって、主に青色光を照射するものである。よって、従来のフォトクロミック化合物を良好に変色させる光源である３５０〜３９０ｎｍ付近にピーク波長を有する紫外光を照射する光照射具とは異なり、青色光であるため、人体への影響が少なく、安全性が高い。
前記光源としては、前記ピーク発光波長を有する光源であれば全て用いることができるが、好ましくは青色発光ダイオード（ＬＥＤ）が用いられる。
前記発光ダイオードとしては、日亜化学工業（株）製、青色ＬＥＤ、品番ＮＳＰＢ６３６ＣＳ（ピーク波長４６５ｎｍ）、京セミ（株）製、青色ＬＥＤ、品番ＫＥＤ４７１Ｍ３１（ピーク波長４７０ｎｍ）、星和電機（株）製、青色ＬＥＤ、品番ＳＥＤＢ１６００１Ａ１（ピーク波長４６０ｎｍ）、京セミ（株）製、紫ＬＥＤ、品番ＫＥＤ４０５ＵＨ３（ピーク波長４０５ｎｍ）、ＯＰＴＯＳＵＰＰＬＹ製、紫ＬＥＤ、品番ＯＳＳＶ５１１１Ａ（ピーク波長４３０ｎｍ）、ＯＰＴＯＳＵＰＰＬＹ製、紫ＬＥＤ、品番ＯＳＳＶ９１３１Ａ（ピーク波長４３０ｎｍ）が挙げられる。
【０００９】
前記光照射具は、光源を取り付けるための本体を有することが好ましい。
前記本体は、プラスチック、ゴム、ガラス、金属、石材、木材等の材質により形成され、好ましくはプラスチックにより形成される。
前記本体は光源を取り付けるものであって、必要により光源を発光させるための電源を収容したり、通電用スイッチを設けることもできる。
【００１０】
前記電源としては、太陽電池或いは乾電池が好適に用いられ、乾電池は一次電池或いは二次電池のいずれであってもよい。
前記電源を光照射具の本体に設けることにより、前記玩具本体とは別体の軽便な光照射具が得られ、前記光照射具と玩具本体を組み合わせてセットにすることにより光変色性玩具が得られる。
【００１１】
なお、電源として太陽電池を用いる場合、太陽光により光照射が可能となり、屋外での使用が可能となる。また、太陽電池を用いる場合、太陽電池と共に蓄電池を併用することにより、太陽光下により発電し、蓄電池に充電して光照射が可能であり、太陽光下及び屋内でも光照射が可能となる。その際、フォトクロミック層上（フォトクロミック化合物を含有する玩具本体上）に波長４００ｎｍ以下の光を吸収する光吸収層を設けることにより、玩具本体自体が太陽光によって色変化することを防止することができ、屋外での使用に好適である。
更に、前記光吸収層は、波長３９０ｎｍにおける透過率が５％未満、好ましくは４％以下であることにより、いっそう玩具本体自体が太陽光によって色変化することを防止することができる。
【００１２】
前記光吸収層としては、紫外線吸収剤を含む層が挙げられる。
前記紫外線吸収剤としては、
２−（２Ｈ−ベンゾトリアゾール−２−イル）−ｐ−クレゾール、
２−（２−ヒドロキシ−５−ｔｅｒｔ−ブチルフェニル）−２Ｈ−ベンゾトリアゾール、
２−〔５−メチル−２−ヒドロキシフェニル〕−ベンゾトリアゾール、
２−（２−ヒドロキシ−５−ｔｅｒｔ−オクチルフェニル）−２Ｈ−ベンゾトリアゾール、
オクチル−３−［３−ｔｅｒｔ−ブチル−４−ヒドロキシ−５−（５−クロロ−２Ｈ−ベンゾトリアゾール−２−イル）フェニル］プロピオネート、
２−（３，５−ジ−ｔｅｒｔ−ブチル−２−ヒドロキシフェニル）−５−クロロベンゾトリアゾール、
２−（３，５−ジ−ｔｅｒｔ−ブチル−２−ヒドロキシフェニル）ベンゾトリアゾール、
２−（２Ｈ−ベンゾトリアゾール−２−イル）−４，６−ビス（１−メチル−１−フェニルエチル）フェノール、
２−［５−クロロ（２Ｈ）−ベンゾトリアゾール−２−イル］−４−メチル−６−（ｔｅｒｔ−ブチル）フェノール、
２−（２Ｈ−ベンゾトリアゾール−２−イル）−４，６−ジ−ｔｅｒｔ−ペンチルフェノール、
２−（２Ｈ−ベンゾトリアゾール−２−イル）−４，６−ビス（１−メチル−１−フェニルエチル）フェノール、
２−（２Ｈ−ベンゾトリアゾール−２−イル）−６−（１−メチル−１−フェニルエチル）−４−（１，１，３，３−テトラメチルブチル）フェノール、
２−（２Ｈ−ベンゾトリアゾール−２−イル）−４−メチル−６−（３，４，５，６−テトラヒドロフタルイミジルメチル）フェノール、
２−（２Ｈ−ベンゾトリアゾール−２−イル）−４−（１，１，３，３−テトラメチルブチル）フェノール、
２，２′−メチレンビス［６−（２Ｈ−ベンゾトリアゾール−２−イル）−４−（１，１，３，３−テトラメチルブチル）フェノール］、
２−［２−ヒドロキシフェニル−３，５−ジ−（１，１’−ジメチルベンジル）フェニル］−２Ｈ−ベンゾトリアゾール、
２−［２−ヒドロキシ−５−ｔ−オクチルフェニル］−２Ｈ−ベンゾトリアゾール２−［３−ｔ−ブチル−５−オクチルオキシカルボニルエチル−２−ヒドロキシフェニル］−ベンゾトリアゾール、
２−［２−ヒドロキシ−４−オクトオキシフェニル］−ベンゾトリアゾール、
メチル３−（３−（２Ｈ−ベンゾトリアゾール−２−イル）−５−ｔｅｒｔ−ブチル−４−ヒドロキシフェニル）プロピオネートとポリエチレングリコール３００の反応生成物、
２−（２Ｈ−ベンゾトリアゾール−２−イル）−６−ドデシル−４−メチルフェノール、
ペンタエリスリトールテトラキス（２−シアノ−３，３−ジフェニルアクリレート）、
２−シアノ−３，３−ジフェニルアクリル酸エチル、
エチル−２−シアノ−３，３−ジフェニルアクリレート、
２′−エチルヘキシル−２−シアノ−３，３−ジフェニルアクリレート、
２−（４，６−ジフェニル−１，３，５−トリアジン−２−イル）−５−［（ヘキシル）オキシ］−フェノール、
２−［４−［（２−ヒドロキシ−３−（２′−エチル）ヘキシル）オキシ］−２−ヒドロキシフェニル］−４，６−ビス（２，４−ジメチルフェニル）−１，３，５−トリアジン、
２，４−ビス（２−ヒドロキシ−４−ブチロキシフェニル）−６−（２，４−ビス−ブチロキシフェニル）−１，３，５−トリアジン、
２−（２−ヒドロキシ−４−［１−オクチロキシカルボニルエトキシ］フェニル）−４，６−ビス（４−フェニルフェニル）−１，３，５−トリアジン、
２，４−ジ−ヒドロキシベンゾフェノン、
２−ヒドロキシ−４−メトキシベンゾフェノン、
２−ヒドロキシ−４−メトキシベンゾフェノン−５−スルフォン酸−トリハイドレート、
２，２−ジヒドロキシ−４−メトキシベンゾフェノン、
２−ヒドロキシ−４−オクチロキシベンゾフェノン、
２−ヒドロキシ−４−ドデシロキシベンゾフェノン、
２−ヒドロキシ−４−ベンジロキシベンゾフェノン、
２，２′−ジヒドロキシ−４，４′−ジメトキシベンゾフェノン、
２，２′，４，４′−テトラヒドロキシベンゾフェノン、
ビス（２−メトキシ−４−ヒドロキシ−５−ベンゾイルフェニル）−メタン、
２−〔２′−ヒドロキシ−３′，５′−ジ−ｔｅｒｔ−アミルフェニル〕−ベンゾフェノン、
２−ヒドロキシ−４−オクタデシルオキシベンゾフェノン、
２−エチルヘキシル−４−メトキシシンナマート、
フェニルサリシレート、
４−ｔｅｒｔ−ブチルフェニルサリシレート、
４−オクチルフェニルサリシレート、
２，４−ジ−ｔｅｒｔ−ブチルフェニル−３，５−ジ−ｔｅｒｔ−ブチル−４−ヒドロキシベンゾエート、
２，４−ジ−ｔｅｒｔ−ブチルフェニル−４−ヒドロキシベンゾエート、
エタンジアミド−Ｎ−（２−エトキシフェニル）−Ｎ′−（４−イソドデシルフェニル）、
２，２，４，４−テトラメチル−２０−（β−ラウリル−オキシカルボニル）−エチル−７−オキサ−３，２０−ジアゾジスピロ（５，１，１１，２）ヘンエイコ酸−２１−オン、
微粒子酸化亜鉛、及び
微粒子酸化チタンを例示できる。これらは一種類を単独で用いる他、二種類以上を併用して用いてもよい。
【００１３】
前記電源を玩具本体に設ける場合、前記玩具本体に設けられた電源と光照射具は電気コードにより電気的に接続されてなることが好ましい。
また、電源として発電式の電源を用いることもでき、モーター型手動発電機を光照射具の本体に設けたり、玩具本体に設けて光照射具と電気コードにより電気的に接続することもできる。
更に、スピーカー等の音声発生部材と、音声発生部材から所望の電子音を発生させるための電子音を制御する回路基板を光照射具の本体又は玩具本体に収容することもできる。
前記光照射具の本体の形状は玩具本体の形態によって種々の形状が採用される。
【００１４】
前記構成の光変色性玩具において、光源と玩具本体が接した際に光源を発光させ、光源と玩具本体が離れた際に光源を消光させる制御機能を設けて、安全性の向上と電力消費を抑制することができる。
前記制御機能としては、リミットスイッチ、光電センサ、超音波センサ等を用いて光源を発光、消光させたり、玩具本体に設けた磁性体の磁力を検知して光源を発光、消光させるリードスイッチが挙げられる。
【００１５】
前記光源には、光源から照射される紫外線を除去する透明性を有する紫外線吸収層を設けることもできる。
前記紫外線吸収層は、ポリメチルメタクリレート等のアクリル樹脂、ポリカーボネート、シクロオレフィンポリマー、ポリイミド、エポキシ樹脂、ポリスチレン、ポリエチレンテレフタレート等のポリエステル、ポリプロピレン、ポリエチレン、塩化ビニル樹脂、シリコーン樹脂等の透明性樹脂に紫外線吸収剤を適量添加して成形した成形体の他、バインダー樹脂中に紫外線吸収剤を添加して光源表面に塗工して設けることもできる。
前記紫外線吸収剤としては、前記光吸収層におけるのと同様の材料を用いることができる。
【００１６】
前記玩具本体は、紙、合成紙、プラスチック、ゴム、金属、ガラス、石材、木材、布帛等の材料から構成された玩具本体であって、材料中にフォトクロミック化合物を添加したり、基材上にフォトクロミック化合物を含むフォトクロミック層を設けたものである。
具体的には、フォトクロミック化合物をビヒクル中に分散して、塗料や印刷インキ等の液状物を調製し、スクリーン印刷、オフセット印刷、グラビヤ印刷、コーター、タンポ印刷、転写等の印刷方法、刷毛塗り、スプレー塗装、静電塗装、電着塗装、流し塗り、ローラー塗り、浸漬塗装等の方法により、基材上にフォトクロミック層を設けて玩具本体を形成して得られる。
この際、前記材料は白色、透明、半透明の他、非変色性有色顔料の適宜量を混在させた有色の材料を用いたり、表面に着色層を設けた材料を用いることもできる。
また、熱可塑性樹脂や熱硬化性樹脂中にフォトクロミック化合物をブレンドした成形用樹脂により玩具本体を成形して得ることもできる。
この際、フォトクロミック化合物と共に、非変色性有色顔料の適宜量を混在させて光変色時の色変化を多彩に構成することもできる。
【００１７】
前記フォトクロミック化合物は、４００ｎｍ未満における最大吸光度を示す波長から波長４００ｎｍまでの範囲における吸光度積算値（ｘ）と、４００ｎｍから７００ｎｍまでの波長範囲における吸光度積算値（ｙ）が下記式（１）を満たす（図１参照）。
ｙ／ｘ≧０．０２  （１）
前記式（１）を満たすことにより、ピーク波長が４００〜４９５ｎｍの範囲の光源に対しフォトクロミック性を発現し、光照射時に視認可能な色濃度を呈することができる。
前記ｙ／ｘが０．０２未満では、前記光照射具を用いて光照射してもフォトクロミック化合物が発色しなかったり、或いは、殆ど発色せず十分な色濃度が得られないため、使用者が色変化を視認することができず、光変色性玩具としての実用性を満足させ難い。
なお、ｙ／ｘは好ましくは０．０２５以上であり、より好ましくは０．０３以上である。
【００１８】
前記フォトクロミック化合物としては、青色光を適用した際にも高い感度で変色するスピロオキサジン誘導体、スピロピラン誘導体、ナフトピラン誘導体等のフォトクロミック化合物が好ましく用いられる。
前記フォトクロミック化合物として具体的には、
１，３，３−トリメチル−６′−（２，３−ジヒドロ−１−インドリノ）−スピロインドリンナフトオキサジン、
１，３，３−トリメチル−６′−（１−ピペリジニル）−スピロインドリンナフトオキサジン、
１，３，３−トリメチル−６−トリフルオロメチル−６′−（１−ピペリジニル）−スピロインドリンナフトオキサジン、
１，３，３−トリメチル−６′−（１−ピペリジノ）−スピロ［ベンゾ［ｅ］インドリン−２，３′−［３Ｈ］ナフト［２，１−ｂ］［１，４］オキサジン］、
１，３，３−トリメチル−６′−インドリノ−スピロ［ベンゾ［ｅ］インドリン−２，３′−［３Ｈ］ナフト［２，１−ｂ］［１，４］オキサジン］、
１，３，３−トリメチル−６′−モルホリノ−スピロ［ベンゾ［ｅ］インドリン−２，３′−［３Ｈ］ナフト［２，１−ｂ］［１，４］オキサジン］、
１−エチル−３，３−ジメチル−スピロ［ベンゾ［ｅ］インドリン−２，３′−［３Ｈ］ナフト［２，１−ｂ］［１，４］オキサジン］、
１，３，３−トリメチル−９′−メトキシ−スピロ［ベンゾ［ｅ］インドリン−２，３´−［３Ｈ］ナフト［２，１−ｂ］［１，４］オキサジン］、
１，３，３−トリメチル−８′−ブロモ−スピロ［ベンゾ［ｅ］インドリン−２，３′−［３Ｈ］ナフト［２，１−ｂ］［１，４］オキサジン］、
１−エチル−３，３−ジメチル−６′−ピペリジノ−スピロ［ベンゾ［ｅ］インドリン−２，３′−［３Ｈ］ナフト［２，１−ｂ］［１，４］オキサジン］、
１−エチル−３，３−ジメチル−６−モルホリノ−スピロ［ベンゾ［ｅ］インドリン−２，３′−［３Ｈ］ナフト［２，１−ｂ］［１，４］オキサジン］、
１，３，３−トリメチル−８′−シアノ−スピロ［ベンゾ［ｅ］インドリン−２，３′−［３Ｈ］ナフト［２，１−ｂ］［１，４］オキサジン］、
１−エチル−３，３−ジメチル−６′−インドリノ−スピロ［ベンゾ［ｅ］インドリン−２，３′−［３Ｈ］ナフト［２，１−ｂ］［１，４］オキサジン］、
１，３，３−トリメチル−スピロ［ベンゾ［ｅ］インドリン−２，３′−［３Ｈ］キノリノ［６，５−ｂ］［１，４］オキサジン］、
１−エチル−３，３−ジメチル−８′−シアノ−スピロ［ベンゾ［ｅ］インドリン−２，３′−［３Ｈ］ナフト［２，１−ｂ］［１，４］オキサジン］、
３，３，９，９−テトラフェニル−３Ｈ，９Ｈ−ナフト［２，１−ｂ：６，５−ｂ′］−ジピラン、
３，３，１０，１０−テトラフェニル−３Ｈ，１０Ｈ−ナフト［２，１−ｂ：７，８−ｂ′］ジピラン、
３，３，９，９−テトラフェニル−３Ｈ，１０Ｈ−ナフト［４，３−ｂ：８，７−ｂ］−ジピラン、
３，３−ジフェニル−９−メトキシ−３Ｈ−ナフト［４，３−ｂ］ピラン、
３，３−ジフェニル−１０−メチル−３Ｈ−ナフト［２，１−ｂ：５，６−ｂ］ジピラン−８−オン、
３，３，９，９−テトラ（４′−メトキシ−フェニル）−３Ｈ，９Ｈ−ナフト［２，１−ｂ：６，５−ｂ′］−ジピラン、
３，３−ジフェニル−８−（２−（４−ジメチルアミノ）フェニル）エテン−３Ｈ−ナフト［４，３−ｂ］ピラン、
３，３−ジフェニル−５−アセトキシ−３Ｈ−ナフト［４，３−ｂ］ピラン、及び
３，３−ジフェニル−８−（１Ｈ−ベンゾトリアゾール−１−イル）カルボニル−３Ｈ−ナフト［４，３−ｂ］ピランを例示できる。なお、これらは一種類を単独で用いる他、二種類以上を併用して用いてもよい。
【００１９】
更に、前記フォトクロミック化合物は、スチレン系オリゴマーに溶解して用いることもでき、それにより耐光性を向上させると共に、発色濃度を向上させることができる。
前記スチレン系オリゴマーは重量平均分子量が２００乃至６，０００、好ましくは２００乃至４，０００のものが用いられる。スチレン系オリゴマーの重量平均分子量が２００未満の場合、含有モノマーが多くなり、安定性に欠けるため耐光性向上効果を発現し難くなる。また、重量平均分子量が６，０００を越えると、光照射により色残りが発生し、且つ、発色濃度が低くなり、変色感度は鈍くなる。
なお、重量平均分子量は、ＧＰＣ法（ゲル浸透クロマトグラフ法）により測定する。
前記スチレン系オリゴマーとしては、低分子量ポリスチレン、スチレン−α−メチルスチレン共重合体、α−メチルスチレン重合体、α−メチルスチレンとビニルトルエンの共重合体等があげられる。
前記フォトクロミック化合物とスチレン系オリゴマーの質量比は、１：１〜１：１０，０００であることが好ましく、より好ましくは１：５〜１：５００である。
前記質量比を満たすことによって、耐光性向上効果に優れ、且つ、フォトクロミック化合物は十分な発色濃度を示すことができる。
【００２０】
更に、前記フォトクロミック化合物は、ヒンダードアミン系光安定剤を添加して耐光性をいっそう向上させることもできる。
また、前記フォトクロミック化合物と共に変色感度調整剤を用いることもできる。
前記変色感度調整剤は、水酸基、エステル基、カルボキシル基から選ばれる少なくとも一つ以上の官能基を有し、沸点が１５０℃以上であり、且つ、融点又は軟化点が１５０℃以下の有機化合物である。
前記有機化合物としては、炭素数８以上の脂肪族一価アルコール、炭素数８以上の脂肪族二価アルコール、炭素数７以上の芳香族アルコール、炭素数７以上の脂肪族エステル、炭素数７以上の芳香族エステル、炭素数６以上の脂肪族カルボン酸、炭素数６以上の芳香族カルボン酸が挙げられる。これらは一種類を単独で用いる他、二種類以上を併用して用いてもよい。
【００２１】
前記フォトクロミック化合物は、マイクロカプセルに内包させたフォトクロミックマイクロカプセル顔料、熱可塑性又は熱硬化性樹脂中に分散した可逆光変色性樹脂粒子として用いることもできる。
また、前記フォトクロミック化合物に加えてスチレン系オリゴマーを含む系、更にヒンダードアミン系光安定剤や変色感度調整剤を含む系も同様にマイクロカプセルに内包させて可逆光変色性マイクロカプセル顔料を形成したり、熱可塑性又は熱硬化性樹脂中に分散して可逆光変色性樹脂粒子を形成することができる。
なお、前記フォトクロミック化合物と紫外線吸収剤とを内包したフォトクロミックマイクロカプセル顔料を用いることにより、太陽光による発色を軽減させることができる。
マイクロカプセル内におけるフォトクロミック化合物と紫外線吸収剤の質量比は１：０．０１〜１：１００、好ましくは１：０．１〜１：５０、より好ましくは１：１〜１：１０である。
前記質量比を満たすことにより、太陽光による発色をいっそう軽減させることができ、屋外での実用性を満足させ易くなる。
前記紫外線吸収剤は、前記光吸収層におけるのと同様の材料を用いることができる。
【００２２】
前記マイクロカプセルや樹脂粒子は、平均粒子径０．５〜１００μｍ、好ましくは１〜５０μｍ、より好ましくは、１〜３０μｍの範囲が実用性を満たす。前記マイクロカプセルの平均粒子径が１００μｍを越えると、インキ、塗料、或いは熱可塑性樹脂中へのブレンドに際して、分散安定性や加工適性に欠ける。一方、平均粒子径が０．５μｍ未満では、高濃度の発色性を示し難くなる。
前記マイクロカプセル化は、イソシアネート系の界面重合法、メラミン−ホルマリン系等のｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。
【００２３】
また、前記光照射具と、玩具本体とからなる光変色性玩具に光遮蔽性を有するステンシル又は波長４００〜４９５ｎｍの範囲の光を吸収する層を設けたステンシルを組み合わせて光変色性玩具セットとすることもできる。
前記ステンシルは、光照射具と玩具本体との間に介在させて光照射することにより玩具本体に適宜絵柄や図柄を形成することができる。
前記ステンシルは、透明性基材に部分的に光遮蔽層や波長４００〜４９５ｎｍの範囲の光を吸収する層を設けたステンシルが挙げられる。
その際、写真調の絵柄やグラデーション模様の図柄からなる光遮蔽層や４００〜４９５ｎｍの範囲の光を吸収する層を設けることにより、玩具本体に立体感や高級感のある絵柄や図柄を形成することができる。
更に、立体視用の左画像と右画像とをステンシルにより玩具本体に形成し、立体視装置を用いて立体画像を視認することもできる。
また、光遮蔽性を有するステンシル又は波長４００〜４９５ｎｍの範囲の光を吸収する層を設けたステンシルを部分的に繰り抜いたステンシルが挙げられる。
【００２４】
前記フォトクロミック化合物を含有する玩具本体中、或いは、前記フォトクロミック層中には、蓄光材料或いは蛍光材料を含有させたり、フォトクロミック層の下層に蓄光材料或いは蛍光材料を含む層を設けることができる。
蓄光材料を用いた系では光照射具からフォトクロミック化合物を含有する玩具本体、或いは、フォトクロミック層に光照射した際、照射箇所の蓄光材料が発光し、蛍光材料を用いた系では照射箇所の蛍光材料がリン光を発する。そのため、意外性を有すると共に、光照射時に視認される像と、光照射を止めた状態でフォトクロミック化合物により形成される像の様相が異なるため、変化性を有する光変色性玩具を得ることができる。
前記蓄光材料としては、公知のＣａＳ／Ｂｉ系、ＣａＳｒＳ／Ｂｉ系、ＺｎＳ／Ｃｕ系、ＺｎＣｄＳ／Ｃｕ系、ＳｒＡｌ2 Ｏ4 ／稀土類金属系等の材料を用いることができる。
前記蛍光材料としては、蛍光染料（蛍光増白剤を含む）、蛍光染料を樹脂に固着させた蛍光顔料、ＣａＳ：Ｅｕ２＋、ＣａＳｉＮ２：Ｅｕ２＋、Ｓｒ２Ｓｉ５Ｎ８：Ｅｕ２＋、（Ｓｒ，Ｃａ）２ＳｉＯ４：Ｅｕ２＋、ＣａＡｌＳｉＮ３：Ｅｕ２＋、ＳｒＣａ２Ｓ４：Ｅｕ２＋、（Ｂａ，Ｓｒ）２ＳＯ４：Ｅｕ２＋、Ｙ３Ａｌ５Ｏ１２：Ｃｅ３＋、ベータサイアロン（β−ｓｉａｌｏｎ：Ｅｕ２＋）等の無機蛍光体等が挙げられる。
前記蓄光材料或いは蛍光材料は一種類を単独で用いる他、二種類以上を併用して用いてもよい。また、蓄光材料と蛍光材料を併用して用いることもできる。
【実施例】
【００２５】
以下に実施例を記載するが、本発明はこれら実施例に限定されない。
尚、実施例中の部は質量部である。【００２６】
光照射具の光源のピーク波長の測定方法
分光光度計（Ｇｒｅｔａｇ  Ｍａｃｂｅｔｈ社製、Ｓｐｅｃｔｒｏ  Ｅｙｅ）を用いて、未照射時の反射スペクトルを基準にして光照射時の反射スペクトルを測定し、各波長でのスペクトル差を率に換算して強度とし、強度が最も高い値の波長をピーク波長とした。【００２７】
フォトクロミック化合物の吸光度測定及び吸光度積算値の測定
フォトクロミック化合物１部をエタノール８，０００部に混合、溶解し、溶解部をデカンテートして、日立製作所製Ｕ−３２１０形自記分光光度計にて吸光度を３２０ｎｍから７００ｎｍの波長の範囲で測定した。測定した吸光度−波長特性グラフについて、４００ｎｍ未満における最大吸光度を示した波長から４００ｎｍまでの波長範囲の吸光度積算値（ｘ）と４００ｎｍを超える波長範囲における吸光度積算値（ｙ）との比ｙ／ｘを面積比により計算して求めた。【００２８】
光吸収層の透過率測定方法
光吸収層を設けた玩具本体と、設けていない玩具本体の各表面に、分光光度計（Ｇｒｅｔａｇ  Ｍａｃｂｅｔｈ社製、Ｓｐｅｃｔｒｏ  Ｅｙｅ）を用いて波長３９０ｎｍにおける反射スペクトルを測定し、下記式より透過率とした。
透過率＝｛（光吸収層を設けた玩具本体の波長３９０ｎｍにおける反射スペクトル値）／（光吸収層のない場合の波長３９０ｎｍにおける反射スペクトル値）｝×１００
その他の波長４００ｎｍ、４１０ｎｍについては各波長における反射スペクトルを測定し、同様にして各波長の反射率とした。【００２９】
実施例１
光照射具の作製
円筒形の本体（直径２０ｍｍ、長さ１５０ｍｍ）内に電源として電池を内蔵し、先端部に光源としてＬＥＤ（ピーク波長４３０ｎｍ）を取り付け、表面部にスイッチを設けて光照射具を得た。【００３０】
玩具本体の作製
１，３，３−トリメチル−６′−（１−ピペリジニル）−スピロインドリンナフトオキサジン（ｙ／ｘ＝０．０３、ｘ＝４６．１２、ｙ＝１．３９）１部を、アクリル樹脂（ロームアンドハース社製、商品名：パラロイドＢ−７２）の１５％キシレン溶液５０部に均一に分散し、更にキシレン及びメチルイソブチルケトンを用いて希釈してフォトクロミック塗料を得た。
前記フォトクロミック塗料を用いて白色ＡＢＳ製ミニカーにスプレーガンにて塗装し、フォトクロミック層を設けて玩具本体（光変色性ミニカー）を得た。【００３１】
前記光照射具と玩具本体を組み合わせた光変色性玩具は、玩具本体に光照射具を用いて光照射したところ、照射箇所が白色から紫色に変色した。次に暗所に放置したところ再び元の白色に変色した。その変化は繰り返し行なうことができ、光源はピーク発光波長が４３０ｎｍであって青色光を照射するため、人体への影響が少なく、安全性が高い光変色性玩具を得ることができた。【００３２】
実施例２
光照射具の作製
円筒形の本体（直径２５ｍｍ、長さ２００ｍｍ）内に電源として電池を内蔵し、先端部に光源としてＬＥＤ（ピーク波長４３０ｎｍ）を取り付け、表面部にスイッチを設けて光照射具を得た。【００３３】
玩具本体の作製
１，３，３−トリメチル−６−トリフルオロメチル−インドリノ−６′−（１−ピペリジニル）−ナフトオキサジン（ｙ／ｘ＝０．０６、ｘ＝６０．９２、ｙ＝３．６２）１部、スチレン−α−メチルスチレン共重合体（イーストマンコダック社製  商品名：ピコラスティックＡ−５）１５部をウレタン樹脂からなるマイクロカプセルに内包してフォトクロミックマイクロカプセル顔料（平均粒子径１０μｍ）を得た。
前記フォトクロミックマイクロカプセル顔料１０部をアクリル樹脂（ロームアンドハース社製、商品名：パラロイドＢ−７２）の１５％キシレン溶液７０部に均一に分散し、更にキシレン及びメチルイソブチルケトンを用いて希釈してフォトクロミック塗料を得た。
前記フォトクロミック塗料を用いて、基材として肌色塩化ビニル製人形の頭部にスプレーガンにて星型に塗装し、フォトクロミック層（フォトクロミック像）を設けて玩具本体（光変色性人形）を得た。【００３４】
前記光照射具と玩具本体を組み合わせた光変色性玩具は、玩具本体に光照射具を用いて光照射したところ、照射箇所が肌色から赤色に変色して星形の像が現出した。次に暗所に放置したところ再び元の肌色に変色した。その変化は繰り返し行なうことができ、光源はピーク発光波長が４３０ｎｍであって青色光を照射するため、人体への影響が少なく、安全性が高い光変色性玩具を得ることができた。【００３５】
実施例３
光照射具の作製
内部に空洞を有する円筒形の本体（直径１００ｍｍ、長さ２５０ｍｍ）内に電源として電池を内蔵し、上部に内部の空洞に向けて光照射できるように光源としてＬＥＤ（ピーク波長４３０ｎｍ）を取り付け、表面部にスイッチを設けて光照射具を得た。【００３６】
玩具本体の作製
１，３，３−トリメチル−８′−シアノ−スピロ［ベンゾ［ｅ］インドリン-２，３′−［３Ｈ］ナフト［２，１−ｂ］［１，４］オキサジン］（ｙ／ｘ＝０．０９、ｘ＝１８．５９、ｙ＝１．６７）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に水分散型紫外線吸収剤（ＢＡＳＦ社製、製品名：チヌビン４００-ＤＷ）３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であった。
前記光変色性布帛を裁断、縫製して人形用ドレスを作製して玩具本体（光変色性人形用衣装）を得た。【００３７】
前記光照射具と玩具本体を組み合わせた光変色性玩具は、玩具本体を光照射具の内部に収容して光照射したところ、照射箇所が白色から青色に変色した。次に暗所に放置したところ再び元の白色に変色した。その変化は繰り返し行なうことができ、光源はピーク発光波長が４３０ｎｍであって青色光を照射するため、人体への影響が少なく、安全性が高い光変色性玩具を得ることができた。【００３８】
実施例４（図２参照）
光照射具の作製
円筒形の本体２１（直径１５ｍｍ、長さ１３０ｍｍ）の表面に電源２２として太陽電池を設け、先端部に光源２３としてＬＥＤ（ピーク波長４３０ｎｍ）を取り付けて光照射具２を得た。
前記光照射具は太陽光下で光照射が可能である。【００３９】
玩具本体の作製
１，３，３−トリメチル−８′−シアノ−スピロ［ベンゾ［ｅ］インドリン−２，３′−［３Ｈ］ナフト［２，１−ｂ］［１，４］オキサジン］（ｙ／ｘ＝０．０９、ｘ＝１８．５９、ｙ＝１．６７）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に水分散型紫外線吸収剤（ＢＡＳＦ社製、製品名：チヌビン４７７-ＤＷ）３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であった。
前記光変色性布帛を裁断、縫製して平面状の玩具本体３（光変色性シート）を得た。【００４０】
前記光照射具と玩具本体を組み合わせた光変色性玩具１は、玩具本体に光照射具を用いて光照射したところ照射箇所が白色から青色に変色して文字を形成することができた。次に暗所に放置したところ青色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体は僅かな青色に変色するものの、肉眼では殆ど判別できず、その状態で光照射具の光を照射したところ照射箇所が濃い青色に変色して文字や像を形成することができ、光照射を止めると徐々に青色の文字や像が視認されなくなり、太陽光下での繰り返しの実用性を満足させていた。【００４１】
実施例５
光照射具の作製
円筒形の本体（直径１５ｍｍ、長さ１３０ｍｍ）内に蓄電池を内蔵し、本体表面に太陽電池を設け、先端部に光源としてＬＥＤ（ピーク波長４３０ｎｍ）を取り付けて光照射具を得た。
前記光照射具は太陽光下により発電し、蓄電池に充電して光照射が可能であり、太陽光下及び屋内でも光照射が可能である。【００４２】
玩具本体の作製
１−エチル−３，３−ジメチル−６−トリフルオロメチル−インドリノ−６′−（１−モルフォリノ）−ナフトオキサジン（ｙ／ｘ＝０．０６、ｘ＝６０．９２、ｙ＝３．６２）１部、スチレン−α−メチルスチレン共重合体（イーストマンコダック社製、商品名：ピコラスティックＡ−５）１５部光安定剤１部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン１０部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に紫外線吸収剤（ＢＡＳＦ社製、製品名：チヌビンＰＳ）３部、５０％アクリル樹脂キシレン溶液６部、消泡剤０．１部、キシレン２部、メチルイソブチルケトン２部を混合した無色のトップコート剤を用いてハート型にスクリーン印刷して光吸収層（光吸収像）を設けて光変色性布帛を得た。
なお、前記光吸収層の波長３９０ｎｍにおける透過率は１％であった。
前記光変色性布帛を裁断、縫製して平面状の玩具本体（光変色性シート）を得た。【００４３】
前記光照射具と玩具本体を組み合わせた光変色性玩具は、玩具本体に光照射具を用いて光照射したところ照射箇所が白色から赤色に変色した。次に暗所に放置したところ赤色は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下ではハート型の周囲は赤色に変色し、ハート型の部分は僅かな赤色に変色するものの、肉眼では殆ど判別できず、その状態で光照射具の光をハート型の部分に照射したところ照射箇所が濃い赤色に変色し、光照射を止めると徐々に赤色は視認されなくなり、太陽光下での繰り返しの実用性を満足させていた。【００４４】
実施例６
光照射具の作製
円筒形の本体（直径１５ｍｍ、長さ１３０ｍｍ）の先端部に光源としてＬＥＤ（ピーク波長４３０ｎｍ）を取り付け、表面部にスイッチを設け、本体の後部から電気コードを延設して光照射具を得た。【００４５】
玩具本体の作製
１，３，３−トリメチル−８′−シアノ−スピロ［ベンゾ［ｅ］インドリン−２，３′−［３Ｈ］ナフト［２，１−ｂ］［１，４］オキサジン］（ｙ／ｘ＝０．０９、ｘ＝１８．５６、ｙ＝１．６７）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に水分散型紫外線吸収剤（ＢＡＳＦ社製、製品名：チヌビン４７７-ＤＷ）３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であった。
前記光変色性布帛を裁断、縫製して平面状の玩具本体（光変色性シート）を作製し、周囲の一部に電池を内蔵した電源ボックスを設けた。
前記光照射具の電気コードと、玩具本体の電源ボックスとを電気的に接続して光変色性玩具を得た。【００４６】
前記光変色性玩具は、玩具本体に光照射具を用いて光照射したところ照射箇所が白色から青色に変色して文字を形成することができた。次に暗所に放置したところ青色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体は僅かな青色に変色するものの、肉眼では殆ど判別できず、その状態で光照射具の光を照射したところ照射箇所が濃い青色に変色して文字や像を形成することができ、光照射を止めると徐々に青色の文字や像が視認されなくなり、太陽光下での繰り返しの実用性を満足させていた。【００４７】
実施例７
光照射具の作製
円筒形の本体（直径１５ｍｍ、長さ１３０ｍｍ）の先端部に光源としてＬＥＤ（ピーク波長４３０ｎｍ）を取り付け、表面部にスイッチを設け、本体の後部から電気コードを延設して光照射具を得た。【００４８】
玩具本体の作製
１，３，３−トリメチル−８′−シアノ−スピロ［ベンゾ［ｅ］インドリン−２，３′−［３Ｈ］ナフト［２，１−ｂ］［１，４］オキサジン］（ｙ／ｘ＝０．０９、ｘ＝１８．５６、ｙ＝１．６７）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に水分散型紫外線吸収剤（ＢＡＳＦ社製、製品名：チヌビン４７７-ＤＷ）３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であった。
前記光変色性布帛を裁断、縫製して平面状の玩具本体（光変色性シート）を作製し、周囲の一部にモーター型手動発電装置を設けた。
前記光照射具の電気コードと、玩具本体のモーター型手動発電装置とを電気的に接続して光変色性玩具を得た。【００４９】
前記光変色性玩具は、玩具本体に光照射具を用いて光照射したところ照射箇所が白色から青色に変色して文字を形成することができた。次に暗所に放置したところ青色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体は僅かな青色に変色するものの、肉眼では殆ど判別できず、その状態で光照射具の光を照射したところ照射箇所が濃い青色に変色して文字や像を形成することができ、光照射を止めると徐々に青色の文字や像が視認されなくなり、太陽光下での繰り返しの実用性を満足させていた。【００５０】
実施例８
光照射具の作製
プラスチック製本体内に電源として電池を内蔵し、先端部に光源としてＬＥＤ（ピーク波長４６０ｎｍ）を取り付け、表面部にスイッチを設けて光照射具を得た。【００５１】
玩具本体の作製
１，３，３−トリメチル−６′−（２，３−ジヒドロ−１−インドリノ）−スピロインドリンナフトオキサジン（ｙ／ｘ＝０．９３、ｘ＝１５．４１、ｙ＝１４．３）１部、スチレン−α−メチルスチレン共重合体（イーストマンコダック社製、商品名：ピコラスティックＡ−５）１５部をウレタン樹脂からなるマイクロカプセルに内包してフォトクロミックマイクロカプセル顔料（平均粒子径１０μｍ）を得た。
前記フォトクロミックマイクロカプセル顔料１０部を、アクリル樹脂（ロームアンドハース社製、商品名：パラロイドＢ−７２）の１５％キシレン溶液７０部に分散し、更にキシレン及びメチルイソブチルケトンを用いて希釈してフォトクロミック塗料を得た。
前記フォトクロミック塗料を用いて、基材として黄色塩化ビニル製アヒル成形物の表面にスプレーガンにてハート模様を塗装し、フォトクロミック層（フォトクロミック像）を設けて玩具本体（光変色性形象物）を得た。【００５２】
前記光照射具と玩具本体を組み合わせた光変色性玩具は、玩具本体に光照射具を用いて光照射したところ、照射箇所に茶色のハート模様が現出した。次に暗所に放置したところ再び元の黄色に変色した。その変化は繰り返し行なうことができ、光源はピーク発光波長が４６０ｎｍであって青色光を照射するため、人体への影響が少なく、安全性が高い光変色性玩具を得ることができた。【００５３】
実施例９
ステンシルシートの作製
紫外線吸収剤（ＢＡＳＦ社製、製品名：チヌビン３２８）を含む橙色塩化ビニルシートを作製し、一部を星形に切り抜いてステンシルシートを得た。【００５４】
光変色性玩具セットの作製
実施例４で作製した光変色性玩具と組み合わせて光変色性玩具セットを得た。
前記光変色性玩具セットは、玩具本体にステンシルシートを載置して光照射具を用いて光照射したところ照射箇所が白色から青色に変色してステンシルシートによる星形の像を形成することができた。次に暗所に放置したところ星形の像は消えて元の白色に変色した。その変化は繰り返し行なうことができ、光源はピーク発光波長が４３０ｎｍであって青色光を照射するため、人体への影響が少なく、安全性が高い光変色性玩具を得ることができた。【００５５】
実施例１０
光照射具の作製
紫外線吸収剤（ＢＡＳＦ社製、製品名：チヌビンＰＳ）１部、アクリル樹脂５０％キシレン溶液５０部、イソシアネート系硬化剤１０部を混合して紫外線吸収インキを得た。
前記紫外線吸収インキを用いて、ＬＥＤ（ピーク波長４０５ｎｍ）の表面に塗工して紫外線吸収層を設けた。
円筒形の本体（直径２０ｍｍ、長さ１５０ｍｍ）内に電源として電池を内蔵し、先端部に光源として前記ＬＥＤを取り付け、表面部にスイッチを設けて光照射具を得た。【００５６】
玩具本体の作製
１，３，３−トリメチル−６′−（２，３−ジヒドロ−１−インドリノ）−スピロインドリンナフトオキサジン（ｙ／ｘ＝０．９３、ｘ＝１５．４１、ｙ＝１４．３）１部、スチレン−α−メチルスチレン共重合体（イーストマンコダック社製、商品名：ピコラスティックＡ−５）１５部をウレタン樹脂からなるマイクロカプセルに内包してフォトクロミックマイクロカプセル顔料（平均粒子径１０μｍ）を得た。
前記フォトクロミックマイクロカプセル顔料１０部を、アクリル樹脂（ロームアンドハース社製、商品名：パラロイドＢ−７２）の１５％キシレン溶液７０部に分散し、更にキシレン及びメチルイソブチルケトンを用いて希釈してフォトクロミック塗料を得た。
前記フォトクロミック塗料を用いて、基材として黄色塩化ビニル製アヒル成形物の表面にスプレーガンにてハート模様を塗装し、フォトクロミック層（フォトクロミック像）を設けて玩具本体（光変色性形象物）を得た。【００５７】
前記光照射具と玩具本体を組み合わせた光変色性玩具は、玩具本体に光照射具を用いて光照射したところ、照射箇所に茶色のハート模様が現出した。次に暗所に放置したところ再び元の黄色に変色した。その変化は繰り返し行なうことができ、光源はピーク発光波長が４０５ｎｍであるが紫外線吸収層により紫外線が吸収された青色光を照射するため、人体への影響がいっそう少なく、安全性が高い光変色性玩具を得ることができた。【００５８】
実施例１１
光照射具の作製
円筒形の本体（直径２０ｍｍ、長さ１５０ｍｍ）内に電源として電池を内蔵し、先端部に光源としてＬＥＤ（ピーク波長４３０ｎｍ）を取り付け、表面部にスイッチを設けて光照射具を得た。【００５９】
玩具本体の作製
３，３，９，９−テトラフェニル−３Ｈ，９Ｈ−ナフト［２，１−ｂ：６，５−ｂ′］−ジピラン（ｙ／ｘ＝０．１２、ｘ＝２１．３０、ｙ＝２．５６）１部を、アクリル樹脂（ロームアンドハース社製、商品名：パラロイドＢ−７２）の１５％キシレン溶液５０部に均一に分散し、更にキシレン及びメチルイソブチルケトンを用いて希釈してフォトクロミック塗料を得た。
前記フォトクロミック塗料を用いて白色ＡＢＳ製ミニカーにスプレーガンにて塗装し、フォトクロミック層を設けて玩具本体（光変色性ミニカー）を得た。【００６０】
前記光照射具と玩具本体を組み合わせた光変色性玩具は、玩具本体に光照射具を用いて光照射したところ、照射箇所が白色から橙色に変色した。次に暗所に放置したところ再び元の白色に変色した。その変化は繰り返し行なうことができ、光源はピーク発光波長が４３０ｎｍであって青色光を照射するため、人体への影響が少なく、安全性が高い光変色性玩具を得ることができた。【００６１】
実施例１２
光照射具の作製
円筒形の本体（直径２５ｍｍ、長さ２００ｍｍ）内に電源として電池を内蔵し、先端部に光源としてＬＥＤ（ピーク波長４３０ｎｍ）を取り付け、表面部にスイッチを設けて光照射具を得た。【００６２】
玩具本体の作製
３，３，１０，１０−テトラフェニル−３Ｈ，１０Ｈ−ナフト[２，１−ｂ：７，８−ｂ´]ジピラン（ｙ／ｘ＝０．２３、ｘ＝２４．１３、ｙ＝５．５５）１部、スチレン−α−メチルスチレン共重合体（イーストマンコダック社製  商品名：ピコラスティックＡ−５）１５部をウレタン樹脂からなるマイクロカプセルに内包してフォトクロミックマイクロカプセル顔料（平均粒子径１０μｍ）を得た。
前記フォトクロミックマイクロカプセル顔料１０部をアクリル樹脂（ロームアンドハース社製、商品名：パラロイドＢ−７２）の１５％キシレン溶液７０部に均一に分散し、更にキシレン及びメチルイソブチルケトンを用いて希釈してフォトクロミック塗料を得た。
前記フォトクロミック塗料を用いて、基材として肌色塩化ビニル製人形の頭部にスプレーガンにて星型に塗装し、フォトクロミック層（フォトクロミック像）を設けて玩具本体（光変色性人形）を得た。【００６３】
前記光照射具と玩具本体を組み合わせた光変色性玩具は、玩具本体に光照射具を用いて光照射したところ、照射箇所が肌色から黄色に変色して星形の像が現出した。次に暗所に放置したところ再び元の肌色に変色した。その変化は繰り返し行なうことができ、光源はピーク発光波長が４３０ｎｍであって青色光を照射するため、人体への影響が少なく、安全性が高い光変色性玩具を得ることができた。【００６４】
実施例１３
光照射具の作製
円筒形の本体（直径１５ｍｍ、長さ１３０ｍｍ）内の表面に電源として太陽電池を設け、先端部に光源としてＬＥＤ（ピーク波長４３０ｎｍ）を取り付けて光照射具を得た。
前記光照射具は太陽光下で光照射が可能である。【００６５】
玩具本体の作製
３，３−ジフェニル−８−（２−（４−ジメチルアミノ）フェニル）エチレニル−３Ｈ−ナフト［４，３−ｂ］ピラン（ｙ／ｘ＝０．２７、ｘ＝７１．１３、ｙ＝１９．２０）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に水分散型紫外線吸収剤（ＢＡＳＦ社製、製品名：チヌビン４００-ＤＷ）３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であり、４００ｎｍにおける透過率は１９％、４１０ｎｍにおける透過率は４１％であった。
前記光変色性布帛を裁断、縫製して平面状の玩具本体（光変色性シート）を得た。【００６６】
前記光照射具と玩具本体を組み合わせた光変色性玩具は、玩具本体に光照射具を用いて光照射したところ照射箇所が白色から暗赤色に変色して文字を形成することができた。次に暗所に放置したところ暗赤色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体は僅かな暗赤色に変色するものの、肉眼では殆ど判別できず、その状態で光照射具の光を照射したところ照射箇所が濃い暗赤色に変色して文字や像を形成することができ、光照射を止めると徐々に暗赤色の文字や像が視認されなくなり、太陽光下での繰り返しの実用性を満足させていた。【００６７】
実施例１４
光照射具の作製
プラスチック製本体内に電源として電池を内蔵し、先端部に光源としてＬＥＤ（ピーク波長４６０ｎｍ）を取り付け、表面部にスイッチを設けて光照射具を得た。【００６８】
玩具本体の作製
３，３−ジフェニル−８−（１Ｈ−ベンゾトリアゾール−１−イル）カルボニル−３Ｈ−ナフト［４，３−ｂ］ピラン（ｙ／ｘ＝０．０６、ｘ＝１８．２０、ｙ＝１．０９）１部、スチレン−α−メチルスチレン共重合体（イーストマンコダック社製、商品名：ピコラスティックＡ−５）１５部をウレタン樹脂からなるマイクロカプセルに内包してフォトクロミックマイクロカプセル顔料（平均粒子径１０μｍ）を得た。
前記フォトクロミックマイクロカプセル顔料１０部を、アクリル樹脂（ロームアンドハース社製、商品名：パラロイドＢ−７２）の１５％キシレン溶液７０部に分散し、更にキシレン及びメチルイソブチルケトンを用いて希釈してフォトクロミック塗料を得た。
前記フォトクロミック塗料を用いて、基材として白色塩化ビニル製白鳥成形物の表面にスプレーガンにてハート模様を塗装し、フォトクロミック層（フォトクロミック像）を設けて玩具本体（光変色性形象物）を得た。【００６９】
前記光照射具と玩具本体を組み合わせた光変色性玩具は、玩具本体に光照射具を用いて光照射したところ、照射箇所に黄色のハート模様が現出した。次に暗所に放置したところ再び元の白色に変色した。その変化は繰り返し行なうことができ、光源はピーク発光波長が４６０ｎｍであって青色光を照射するため、人体への影響が少なく、安全性が高い光変色性玩具を得ることができた。【００７０】
実施例１５
光照射具の作製
円筒形の本体（直径１５ｍｍ、長さ１３０ｍｍ）内の表面に電源として太陽電池を設け、先端部に光源としてＬＥＤ（ピーク波長４３０ｎｍ）を取り付けて光照射具を得た。
前記光照射具は太陽光下で光照射が可能である。【００７１】
玩具本体の作製
３，３，９，９−テトラフェニル−３Ｈ，９Ｈ−ナフト[２，１−ｂ：６，５−ｂ´]−ジピラン（ｙ／ｘ＝０．１２、ｘ＝２１．３０、ｙ＝２．５６）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に紫外線吸収剤（ＢＡＳＦ社製、商品名：チヌビン３２８）５部、アクリル樹脂キシレン溶液２０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は４％であり、４００ｎｍにおける透過率は６％、４１０ｎｍにおける透過率は２０％であった。
前記光変色性布帛を裁断、縫製して平面状の玩具本体（光変色性シート）を得た。【００７２】
前記光照射具と玩具本体を組み合わせた光変色性玩具は、玩具本体に光照射具を用いて光照射したところ照射箇所が白色から橙色に変色して文字を形成することができた。次に暗所に放置したところ橙色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体はごく僅かに橙色に変色するものの、肉眼では殆ど判別できず、その状態で光照射具の光を照射したところ照射箇所が濃い橙色に変色して文字や像を形成することができ、光照射を止めると徐々に橙色の文字や像が視認されなくなり、太陽光下での繰り返しの実用性を満足させていた。【００７３】
実施例１６
光照射具の作製
内部に空洞を有する円筒形の本体（直径１００ｍｍ、長さ２５０ｍｍ）内に電源として電池を内蔵し、上部に内部の空洞に向けて光照射できるように光源としてＬＥＤ（ピーク波長４３０ｎｍ）を取り付け、表面部にスイッチを設けて光照射具を得た。【００７４】
玩具本体の作製
蓄光顔料（根本特殊化学社製ＧＳＳ）２部、アクリル樹脂エマルジョン６部、消泡剤０．５部、粘度調整剤１部を混合して蓄光インキを作製し、白色布帛上にスクリーン印刷にて全面に印刷し、蓄光層を設けた。
３，３−ジフェニル−８−（１Ｈ−ベンゾトリアゾール−１−イル）カルボニル−３Ｈ−ナフト[４，３−ｂ]ピラン（ｙ／ｘ＝０．０６、ｘ＝１８．２０、ｙ＝１．０９）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、前記蓄光層上にスクリーン印刷にて全面に印刷してフォトクロミック層を設け、更にその上面に水分散型紫外線吸収剤（ＢＡＳＦ社製、商品名：チヌビン９９−ＤＷ）３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であり、４００ｎｍにおける透過率は１９％、４１０ｎｍにおける透過率は４１％であった。
前記光変色性布帛を裁断、縫製して平面状の玩具本体（光変色性シート）を得た。【００７５】
前記光照射具と玩具本体を組み合わせた光変色性玩具は、玩具本体に光照射具を用いて光照射したところ照射箇所の蓄光顔料が緑色に発光すると共に筆跡が白色から橙色に変色して文字を形成することができた。次に暗所に放置したところ橙色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体はごく僅かに橙色に変色するものの、肉眼では殆ど判別できず、その状態で光照射具の光を照射したところ照射箇所が濃い橙色に変色して文字や像を形成することができ、光照射を止めると徐々に橙色の文字や像が視認されなくなり、太陽光下での繰り返しの実用性を満足させていた。【００７６】
実施例１７
光照射具の作製
円筒形の本体（直径２５ｍｍ、長さ２００ｍｍ）内に電源として電池を内蔵し、先端部に光源としてＬＥＤ（ピーク波長４３０ｎｍ）を取り付け、表面部にスイッチを設けて光照射具を得た。【００７７】
玩具本体の作製
１，３，３−トリメチル−６−トリフルオロメチル−インドリノ−６′−（１−ピペリジニル）−ナフトオキサジン（ｙ／ｘ＝０．０６、ｘ＝６０．９２、ｙ＝３．６２）１部、スチレン−α−メチルスチレン共重合体（イーストマンコダック社製  商品名：ピコラスティックＡ−５）１５部、２−（２Ｈ−ベンゾトリアゾール−２−イル）−４，６−ジ−ｔｅｒｔ−ペンチルフェノール１０部をウレタン樹脂からなるマイクロカプセルに内包してフォトクロミックマイクロカプセル顔料（平均粒子径１０μｍ）を得た。
前記フォトクロミックマイクロカプセル顔料１０部をアクリル樹脂（ロームアンドハース社製、商品名：パラロイドＢ−７２）の１５％キシレン溶液７０部に均一に分散し、更にキシレン及びメチルイソブチルケトンを用いて希釈してフォトクロミック塗料を得た。
前記フォトクロミック塗料を用いて、基材として肌色塩化ビニル製人形の頭部にスプレーガンにて星型に塗装し、フォトクロミック層（フォトクロミック像）を設けて玩具本体（光変色性人形）を得た。【００７８】
前記光照射具と玩具本体を組み合わせた光変色性玩具は、玩具本体に光照射具を用いて光照射したところ、太陽光による発色が軽減されており、照射箇所が肌色から濃い赤色に変色して星形の像を得ることができた。次に暗所に放置したところ再び元の肌色に変色した。その変化は繰り返し行なうことができ、光源はピーク発光波長が４３０ｎｍであって青色光を照射するため、人体への影響が少なく、安全性が高い光変色性玩具を得ることができた。【００７９】
実施例１８
光照射具の作製
円筒形の本体（直径１５ｍｍ、長さ１３０ｍｍ）内の表面に電源として太陽電池を設け、先端部に光源としてＬＥＤ（ピーク波長４３０ｎｍ）を取り付けて光照射具を得た。
前記光照射具は太陽光下で光照射が可能である。【００８０】
玩具本体の作製
１，３，３−トリメチル−８′−シアノ−スピロ［ベンゾ［ｅ］インドリン−２，３′−［３Ｈ］ナフト［２，１−ｂ］［１，４］オキサジン］（ｙ／ｘ＝０．０９、ｘ＝１８．５９、ｙ＝１．６７）２部、スチレン−α−メチルスチレン共重合体（イーストマンコダック社製、商品名：ピコラスティックＡ−７５）１５部、２−[５−クロロ（２Ｈ）−ベンゾトリアゾール−２−イル]−４−メチル−６−（ｔｅｒｔ−ブチル）フェノール０．５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に水分散型紫外線吸収剤３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であった。
前記光変色性布帛を裁断、縫製して平面状の玩具本体（光変色性シート）を得た。【００８１】
前記光照射具と玩具本体を組み合わせた光変色性玩具は、玩具本体に光照射具を用いて光照射したところ照射箇所が白色から青色に変色して文字を形成することができた。次に暗所に放置したところ青色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体は殆ど変色せず、その状態で光照射具の光を照射したところ照射箇所が濃い青色に変色して文字や像を形成することができ、光照射を止めると徐々に青色の文字や像が視認されなくなり、太陽光下での繰り返しの実用性を満足させていた。【００８２】
実施例１９
光照射具の作製
円筒形の本体（直径１５ｍｍ、長さ１３０ｍｍ）内に蓄電池を内蔵し、本体表面に太陽電池を設け、先端部に光源としてＬＥＤ（ピーク波長４３０ｎｍ）を取り付けて光照射具を得た。
前記光照射具は太陽光下により発電し、蓄電池に充電して光照射が可能であり、太陽光下及び屋内でも光照射が可能である。【００８３】
玩具本体の作製
１−エチル−３，３−ジメチル−６−トリフルオロメチル−インドリノ−６′−（１−モルフォリノ）−ナフトオキサジン（ｙ／ｘ＝０．０６、ｘ＝６０．９２、ｙ＝３．６２）１部、スチレン−α−メチルスチレン共重合体（イーストマンコダック社製、商品名：ピコラスティックＡ−５）１５部光安定剤１部、２，４−ビス（２−ヒドロキシ−４−ブチロキシフェニル）−６−（２，４−ビス−ブチロキシフェニル）−１，３，５−トリアジン５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン１０部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に紫外線吸収剤３部、５０％アクリル樹脂キシレン溶液６部、消泡剤０．１部、キシレン２部、メチルイソブチルケトン２部を混合した無色のトップコート剤を用いてハート型にスクリーン印刷して光吸収層（光吸収像）を設けて光変色性布帛を得た。
なお、前記光吸収層の波長３９０ｎｍにおける透過率は１％であった。
前記光変色性布帛を裁断、縫製して平面状の玩具本体（光変色性シート）を得た。
前記光照射具と玩具本体を組み合わせた光変色性玩具は、玩具本体に光照射具を用いて光照射したところ照射箇所が白色から赤色に変色した。次に暗所に放置したところ赤色は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下ではハート型の周囲は赤色に変色するものの、ハート型の部分は殆ど変色せず、その状態で光照射具の光をハート型の部分に照射したところ照射箇所が濃い赤色に変色し、光照射を止めると徐々に赤色は視認されなくなり、太陽光下での繰り返しの実用性を満足させていた。【００８４】
実施例２０
光照射具の作製
プラスチック製本体内に電源として電池を内蔵し、先端部に光源としてＬＥＤ（ピーク波長４６０ｎｍ）を取り付け、表面部にスイッチを設けて光照射具を得た。【００８５】
玩具本体の作製
１，３，３−トリメチル−６′−（２，３−ジヒドロ−１−インドリノ）−スピロインドリンナフトオキサジン（ｙ／ｘ＝０．９３、ｘ＝１５．４１、ｙ＝１４．３）１部、スチレン−α−メチルスチレン共重合体（イーストマンコダック社製、商品名：ピコラスティックＡ−５）１５部、２−〔５−メチル−２−ヒドロキシフェニル〕−ベンゾトリアゾール１部をウレタン樹脂からなるマイクロカプセルに内包してフォトクロミックマイクロカプセル顔料（平均粒子径１０μｍ）を得た。
前記フォトクロミックマイクロカプセル顔料１０部を、アクリル樹脂（ロームアンドハース社製、商品名：パラロイドＢ−７２）の１５％キシレン溶液７０部に分散し、更にキシレン及びメチルイソブチルケトンを用いて希釈してフォトクロミック塗料を得た。
前記フォトクロミック塗料を用いて、基材として黄色塩化ビニル製アヒル成形物の表面にスプレーガンにてハート模様を塗装し、フォトクロミック層（フォトクロミック像）を設けて玩具本体（光変色性形象物）を得た。【００８６】
前記光照射具と玩具本体を組み合わせた光変色性玩具は、太陽光による発色が軽減されており、玩具本体に光照射具を用いて光照射したところ、照射箇所に濃い茶色のハート模様が現出した。次に暗所に放置したところ再び元の黄色に変色した。その変化は繰り返し行なうことができ、光源はピーク発光波長が４６０ｎｍであって青色光を照射するため、人体への影響が少なく、安全性が高い光変色性玩具を得ることができた。【００８７】
実施例２１
光照射具の作製
円筒形の本体（直径２５ｍｍ、長さ２００ｍｍ）内に電源として電池を内蔵し、先端部に光源としてＬＥＤ（ピーク波長４３０ｎｍ）を取り付け、表面部にスイッチを設けて光照射具を得た。【００８８】
玩具本体の作製
３，３，１０，１０−テトラフェニル−３Ｈ，１０Ｈ−ナフト[２，１−ｂ：７，８−ｂ´]ジピラン（ｙ／ｘ＝０．２３、ｘ＝２４．１３、ｙ＝５．５５）１部、スチレン−α−メチルスチレン共重合体（イーストマンコダック社製  商品名：ピコラスティックＡ−５）１５部、ビス（１，２，２，６，６−ペンタメチル−４−ピペリジル）セバケート及びメチル１，２，２，６，６−ペンタメチル−４−ピペリジルセバケート混合物１０部をウレタン樹脂からなるマイクロカプセルに内包してフォトクロミックマイクロカプセル顔料（平均粒子径１０μｍ）を得た。
前記フォトクロミックマイクロカプセル顔料１０部をアクリル樹脂（ロームアンドハース社製、商品名：パラロイドＢ−７２）の１５％キシレン溶液７０部に均一に分散し、更にキシレン及びメチルイソブチルケトンを用いて希釈してフォトクロミック塗料を得た。
前記フォトクロミック塗料を用いて、基材として肌色塩化ビニル製人形の頭部にスプレーガンにて星型に塗装し、フォトクロミック層（フォトクロミック像）を設けて玩具本体（光変色性人形）を得た。【００８９】
前記光照射具と玩具本体を組み合わせた光変色性玩具は、太陽光による発色が軽減されており、玩具本体に光照射具を用いて光照射したところ、照射箇所が肌色から濃い黄色に変色して星形の像が現出した。次に暗所に放置したところ再び元の肌色に変色した。その変化は繰り返し行なうことができ、光源はピーク発光波長が４３０ｎｍであって青色光を照射するため、人体への影響が少なく、安全性が高い光変色性玩具を得ることができた。【００９０】
実施例２２
光照射具の作製
円筒形の本体（直径１５ｍｍ、長さ１３０ｍｍ）内の表面に電源として太陽電池を設け、先端部に光源としてＬＥＤ（ピーク波長４３０ｎｍ）を取り付けて光照射具を得た。
前記光照射具は太陽光下で光照射が可能である。【００９１】
玩具本体の作製
３，３−ジフェニル−８−（２−（４−ジメチルアミノ）フェニル）エチレニル−３Ｈ−ナフト［４，３−ｂ］ピラン（ｙ／ｘ＝０．２７、ｘ＝７１．１３、ｙ＝１９．２０）２部、スチレン−α−メチルスチレン共重合体（イーストマンコダック社製、商品名：ピコラスティックＡ−７５）１５部、ビス（１，２，２，６，６−ペンタメチル−４−ピペリジル）［［３，５−ビス（１，１−ジメチルエチル）−４−ヒドリキシフェニル］メチル］ブチルマロネート１部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に水分散型紫外線吸収剤（ＢＡＳＦ社製、商品名：チヌビン４００−ＤＷ）３部、アクリル樹脂エマルジョン５０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は２％であり、４００ｎｍにおける透過率は１９％、４１０ｎｍにおける透過率は４１％であった。
前記光変色性布帛を裁断、縫製して平面状の玩具本体（光変色性シート）を得た。【００９２】
前記光照射具と玩具本体を組み合わせた光変色性玩具は、玩具本体に光照射具を用いて光照射したところ照射箇所が白色から暗赤色に変色して文字を形成することができた。次に暗所に放置したところ暗赤色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体は殆ど変色しないため、その状態で光照射具の光を照射したところ照射箇所が濃い暗赤色に変色して文字や像を形成することができ、光照射を止めると徐々に暗赤色の文字や像が視認されなくなり、太陽光下での繰り返しの実用性を満足させていた。【００９３】
実施例２３
光照射具の作製
プラスチック製本体内に電源として電池を内蔵し、先端部に光源としてＬＥＤ（ピーク波長４６０ｎｍ）を取り付け、表面部にスイッチを設けて光照射具を得た。【００９４】
玩具本体の作製
３，３−ジフェニル−８−（１Ｈ−ベンゾトリアゾール−１−イル）カルボニル−３Ｈ−ナフト［４，３−ｂ］ピラン（ｙ／ｘ＝０．０６、ｘ＝１８．２０、ｙ＝１．０９）１部、スチレン−α−メチルスチレン共重合体（イーストマンコダック社製、商品名：ピコラスティックＡ−５）１５部、２−[４−[（２−ヒドロキシ−３−（２´−エチル）ヘキシル）オキシ]−２−ヒドロキシフェニル]−４，６−ビス（２，４−ジメチルフェニル）−１，３，５−トリアジン２０部をウレタン樹脂からなるマイクロカプセルに内包してフォトクロミックマイクロカプセル顔料（平均粒子径１０μｍ）を得た。
前記フォトクロミックマイクロカプセル顔料１０部を、アクリル樹脂（ロームアンドハース社製、商品名：パラロイドＢ−７２）の１５％キシレン溶液７０部に分散し、更にキシレン及びメチルイソブチルケトンを用いて希釈してフォトクロミック塗料を得た。
前記フォトクロミック塗料を用いて、基材として白色塩化ビニル製白鳥成形物の表面にスプレーガンにてハート模様を塗装し、フォトクロミック層（フォトクロミック像）を設けて玩具本体（光変色性形象物）を得た。【００９５】
前記光照射具と玩具本体を組み合わせた光変色性玩具は、太陽光による発色が軽減されており、玩具本体に光照射具を用いて光照射したところ、照射箇所に濃い橙色のハート模様が現出した。次に暗所に放置したところ再び元の白色に変色した。その変化は繰り返し行なうことができ、光源はピーク発光波長が４６０ｎｍであって青色光を照射するため、人体への影響が少なく、安全性が高い光変色性玩具を得ることができた。【００９６】
実施例２４
光照射具の作製
円筒形の本体（直径１５ｍｍ、長さ１３０ｍｍ）内の表面に電源として太陽電池を設け、先端部に光源としてＬＥＤ（ピーク波長４３０ｎｍ）を取り付けて光照射具を得た。
前記光照射具は太陽光下で光照射が可能である。【００９７】
玩具本体の作製
３，３，９，９−テトラフェニル−３Ｈ，９Ｈ−ナフト[２，１−ｂ：６，５−ｂ´]−ジピラン（ｙ／ｘ＝０．１２、ｘ＝２１．３０、ｙ＝２．５６）２部、スチレン−α−メチルスチレン共重合体（イーストマンコダック社製、商品名：ピコラスティックＡ−７５）１５部、２−（２Ｈ−ベンゾトリアゾール−２−イル）−４，６−ビス（１−メチル−１−フェニルエチル）フェノール５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材として白色布帛にスクリーン印刷にて全面に印刷してフォトクロミック層を設け、更にその上面に紫外線吸収剤（ＢＡＳＦ社製、商品名：チヌビン３２８）５部、アクリル樹脂キシレン溶液２０部、消泡剤１部、粘度調整剤２部を混合した無色のトップコート剤をスクリーン印刷して光吸収層を設けて光変色性布帛を得た。
なお、前記光吸収層の波長３９０ｎｍにおける透過率は４％であり、４００ｎｍにおける透過率は６％、４１０ｎｍにおける透過率は２０％であった。
前記光変色性布帛を裁断、縫製して平面状の玩具本体（光変色性シート）を得た。【００９８】
前記光照射具と玩具本体を組み合わせた光変色性玩具は、玩具本体に光照射具を用いて光照射したところ照射箇所が白色から橙色に変色して文字を形成することができた。次に暗所に放置したところ橙色の文字は消えて元の白色に変色した。その変化は繰り返し行なうことができ、光源はピーク発光波長が４３０ｎｍであって青色光を照射するため、人体への影響が少なく、安全性が高い光変色性玩具を得ることができた。
また、太陽光下で玩具本体は殆ど変色せず、その状態で光照射具の光を照射したところ照射箇所が濃い橙色に変色して文字や像を形成することができ、光照射を止めると徐々に橙色の文字や像が視認されなくなり、太陽光下での繰り返しの実用性を満足させていた。【００９９】
実施例２５
ステンシルシートの作製
透明性塩化ビニルシート表面に不透明性インキを用いて、ネガデザイン（ネガフィルム形態）の緻密な写真調の恐竜の絵柄をスクリーンに印刷してステンシルシートを得た。【０１００】
光照射具の作製
円筒形の本体（直径２５ｍｍ、長さ２００ｍｍ）内に電源として電池を内蔵し、先端部に光源としてＬＥＤ（ピーク波長４３０ｎｍ）を取り付け、表面部にスイッチを設けて光照射具を得た。【０１０１】
玩具本体の作製
１，３，３−トリメチル−８′−シアノ−スピロ［ベンゾ［ｅ］インドリン−２，３′−［３Ｈ］ナフト［２，１−ｂ］［１，４］オキサジン］（ｙ／ｘ＝０．０９、ｘ＝１８．５９、ｙ＝１．６７）２部、スチレン−α−メチルスチレン共重合体（イーストマンコダック社製、商品名：ピコラスティックＡ−７５）１５部をウレタン樹脂からなるマイクロカプセルに内包してフォトクロミックマイクロカプセル顔料（平均粒子径１０μｍ）を得た。
前記フォトクロミックマイクロカプセル顔料５部、アクリル樹脂エマルジョン６部、消泡剤０．５部、粘度調整剤１部を混合してフォトクロミックインキを得た。
前記フォトクロミックインキを用いて、基材としてピンク色の合成紙にスクリーン印刷にて全面に印刷してフォトクロミック層を設け、更にその上面に水分散型紫外線吸収剤（ＢＡＳＦ社製、製品名：チヌビン４７７-ＤＷ）３部、アクリル樹脂エマルジョン５０部、消泡剤１部、粘度調整剤２部を混合した無色のトップコート剤をスクリーン印刷して光吸収層を設けて光変色性合成紙を得た。
なお、前記光吸収層の波長３９０ｎｍにおける透過率は２％であった。
前記光変色性合成紙を正方形に裁断して平面状の玩具本体（光変色性シート）を得た。【０１０２】
前記光照射具と玩具本体とステンシルシートを組み合わせた光変色性玩具は、玩具本体にステンシルシートを載置して光照射具を用いて光照射したところ照射箇所がピンク色から紫色に変色してステンシルシートによる恐竜の像を形成することができた。次に暗所に放置したところ恐竜の像は消えて元の白色に変色した。その変化は繰り返し行なうことができ、光源はピーク発光波長が４３０ｎｍであって青色光を照射するため、人体への影響が少なく、安全性が高い光変色性玩具を得ることができた。【０１０３】
比較例１
光照射具の作製
円筒形の本体（直径２０ｍｍ、長さ１５０ｍｍ）内に電源として電池を内蔵し、先端部に光源としてＬＥＤ（ピーク波長４３０ｎｍ）を取り付け、表面部にスイッチを設けて光照射具１を得た。【０１０４】
玩具本体の作製
実施例１の１，３，３−トリメチル−６′−（１−ピペリジニル）−スピロインドリンナフトオキサジン（ｙ／ｘ＝０．０３）を１，３，３−トリメチル−スピロインドリンナフトオキサジン（ｙ／ｘ＝０．０１６、ｘ＝４１．９３、ｙ＝０．６９）に替えた以外は実施例１と同様の方法によりフォトクロミック塗料を得た。
前記フォトクロミック塗料を用いて、基材として白色ＡＢＳ製ミニカーにスプレーガンにて塗装し、フォトクロミック層を設けて玩具本体（光変色性ミニカー）を得た。【０１０５】
前記光照射具と玩具本体を組み合わせた光変色性玩具は、玩具本体に光照射具を用いて光照射したところ、照射箇所が白色から淡青色に変色したが、色変化を殆ど視認できないため、光変色性玩具としての実用性を満足させていなかった。【０１０６】
比較例２
光照射具の作製
円筒形の本体（直径２０ｍｍ、長さ１５０ｍｍ）内に電源として電池を内蔵し、先端部に光源としてＬＥＤ（ピーク波長４３０ｎｍ）を取り付け、表面部にスイッチを設けて光照射具１を得た。【０１０７】
玩具本体の作製
実施例１の１，３，３−トリメチル−６′−（１−ピペリジニル）−スピロインドリンナフトオキサジン（ｙ／ｘ＝０．０３）を３，３−ビス（４−メトキシ−フェニル）−３Ｈ−ナフト[２，１−ｂ]ピラン（ｙ／ｘ＝０．００、ｘ＝５１．５１、ｙ＝０）に替えた以外は実施例１と同様の方法によりフォトクロミック塗料を得た。
前記フォトクロミック塗料を用いて、基材として白色ＡＢＳ製ミニカーにスプレーガンにて塗装し、フォトクロミック層を設けて玩具本体（光変色性ミニカー）を得た。【０１０８】
前記光照射具と玩具本体を組み合わせた光変色性玩具は、玩具本体に光照射具を用いて光照射しても照射箇所が白色のままであり、色変色を視認することができなかった。【０１０９】
比較例３
光照射具の作製
円筒形の本体（直径２５ｍｍ、長さ２００ｍｍ）内に電源として電池を内蔵し、先端部に光源としてＬＥＤ（ピーク波長４３０ｎｍ）を取り付け、表面部にスイッチを設けて光照射具１を得た。【０１１０】
玩具本体の作製
実施例１７の１，３，３−トリメチル−６−トリフルオロメチル−インドリノ−６′−（１−ピペリジニル）−ナフトオキサジン（ｙ／ｘ＝０．０６、ｘ＝６０．９２、ｙ＝３．６２）を１，３，３−トリメチル−スピロインドリンナフトオキサジン（ｙ／ｘ＝０．０１６、ｘ＝４１．９３、ｙ＝０．６９）に替えた以外は実施例１７と同様の方法によりフォトクロミック塗料を得た。
前記フォトクロミック塗料を用いて、基材として肌色塩化ビニル製人形の頭部にスプレーガンにて星型に塗装し、フォトクロミック層（フォトクロミック像）を設けて玩具本体（光変色性人形）を得た。【０１１１】
前記光照射具と玩具本体を組み合わせた光変色性玩具は、玩具本体に光照射具を用いて光照射したところ、照射箇所が白色から淡赤色に変色したが、色変化を殆ど視認できないため、光変色性玩具としての実用性を満足させていなかった。【０１１２】
比較例４
光照射具の作製
円筒形の本体（直径２５ｍｍ、長さ２００ｍｍ）内に電源として電池を内蔵し、先端部に光源としてＬＥＤ（ピーク波長４３０ｎｍ）を取り付け、表面部にスイッチを設けて光照射具１を得た。【０１１３】
玩具本体の作製
実施例１７の１，３，３−トリメチル−６−トリフルオロメチル−インドリノ−６′−（１−ピペリジニル）−ナフトオキサジン（ｙ／ｘ＝０．０６、ｘ＝６０．９２、ｙ＝３．６２）を３，３−ビス（４−メトキシ−フェニル）−３Ｈ−ナフト[２，１−ｂ]ピラン（ｙ／ｘ＝０．００、ｘ＝５１．５１、ｙ＝０）に替えた以外は実施例１７と同様の方法によりフォトクロミック塗料を得た。
前記フォトクロミック塗料を用いて、基材として肌色塩化ビニル製人形の頭部にスプレーガンにて星型に塗装し、フォトクロミック層（フォトクロミック像）を設けて玩具本体（光変色性人形）を得た。【０１１４】
前記光照射具と玩具本体を組み合わせた光変色性玩具は、玩具本体に光照射具を用いて光照射しても照射箇所が白色のままであり、色変色を視認することができなかった。【０１１５】
本発明を詳細に、また特定の実施態様を参照して説明したが、本発明の精神と範囲を逸脱することなく、様々な修正や変更を加えることができることは、当業者にとって明らかである。
本出願は、２０１１年７月１３日出願の日本特許出願２０１１−１５４４８８、２０１２年６月１６日出願の日本特許出願２０１２−１３６４５４、及び２０１２年６月１６日出願の日本特許出願２０１２−１３６４５５に基づくものであり、その内容はここに参照として取り込まれる。
【符号の説明】
【０１１６】
１  光変色性玩具
２  光照射具
２１  本体
２２  電源
２３  光源
３  玩具本体
【図１】
2013008936.tif 000003
【図２】
2013008936.tif 000004
【国際調査報告】
2013008936.tif 000005
2013008936.tif 000006
2013008936.tif 000007
2013008936.tif 000008